(57)【特許請求の範囲】
【請求項１】
鋼製外皮にフラックスを充填してなる高張力鋼のＡｒ−ＣＯ2混合ガスシールドアーク溶接用フラックス入りワイヤにおいて、
ワイヤ全質量に対する質量％で、鋼製外皮とフラックスの合計で、
Ｃ：０．０３〜０．１２％、
Ｓｉ：０．２〜１．５％、
Ｍｎ：１．５〜３．５％、
Ｃｕ：０．０５〜０．４５％、
Ｍｏ：０．３〜１．０％、
Ｔｉ：０．０４〜０．３％、
Ａｌ：０．１％以下を含有し、
さらに、ワイヤ全質量に対する質量％で、フラックス中に、
弗素化合物：Ｆ換算値の合計で０．０１〜０．１％、
ＳｉＯ2：０．０１〜０．２％、
Ｎａ及びＫ化合物：Ｎａ2Ｏ換算値とＫ2Ｏ換算値の合計で０．０２〜０．１５％を含有し、
残部は、鋼製外皮のＦｅ、鉄粉、鉄合金粉のＦｅ分及び不可避的不純物からなることを特徴とする高張力鋼のＡｒ−ＣＯ2混合ガスシールドアーク溶接用フラックス入りワイヤ。
【請求項２】
ワイヤ全質量に対する質量％で、鋼製外皮とフラックスの合計で、
Ｎｉ：０．１〜２．０％を含有することを特徴とする請求項１に記載の高張力鋼のＡｒ−ＣＯ2混合ガスシールドアーク溶接用フラックス入りワイヤ。
【請求項３】
成形された前記鋼製外皮の合わせ目が溶接されていることで鋼製外皮に継目を無くしたことを特徴とする請求項１または２に記載の高張力鋼のＡｒ−ＣＯ2混合ガスシールドアーク溶接用フラックス入りワイヤ。
【発明の詳細な説明】
【技術分野】
【０００１】
本発明は、５９０ＭＰａ級高張力鋼のＡｒ−ＣＯ2混合ガスシールドアーク溶接用フラックス入りワイヤに関し、特に溶接作業性が良好で溶接金属の低温領域での優れた靭性を得る上で好適な高張力鋼のＡｒ−ＣＯ2混合ガスシールドアーク溶接用フラックス入りワイヤに関する。
【背景技術】
【０００２】
近年、ビル、橋梁、海洋構造物などの鋼構造物の大型化や軽量化に伴って、使用される鋼板の高張力化が進み、引張強さが５９０ＭＰａ級の高張力鋼が広く使用されている。
【０００３】
引張強さ５９０ＭＰａ級高張力鋼を使用する構造物では、溶接金属中の拡散性水素量が少なく耐割れ性及び低温靭性などの機械的性質に優れ、また、スラグ生成量が少なく高能率溶接が可能なメタル系フラックス入りワイヤを用いたガスシールドアーク溶接が要望されている。このため、特にスパッタ発生量が少なく、溶接金属の低温靭性などの機械的性質が良好なＡｒ−ＣＯ2混合ガスシールドアーク溶接が従来より広く利用されている。
【０００４】
このＡｒ−ＣＯ2混合ガスシールドアーク溶接は、アルゴンと炭酸ガスを混合させたＡｒ−ＣＯ2混合ガスをシールドガスとして使用するものである。Ａｒ−ＣＯ2混合ガスシールドアーク溶接用のメタル系フラックス入りワイヤについては、特許文献１において金属酸化物等の含有量を低くして極低スラグとし、かつ鉄粉の酸素量を低く規制することにより溶接金属の低温靭性を良好なものとし、かつスパッタ発生量が極めて少なく、良好なビード形状が得られるＡｒ−ＣＯ2混合ガスシールドアーク溶接用メタル系フラックス入りワイヤが開示されている。しかし、特許文献１に記載のメタル系フラックス入りワイヤは、軟鋼及び４９０ＭＰａ級高張力鋼用溶接用フラックス入りワイヤであるため、５９０ＭＰａ級高張力鋼を溶接する上では、溶接金属の十分な強度が得られないという問題がある。
【０００５】
従来、高張力鋼のＡｒ−ＣＯ2混合ガスシールドアーク溶接には、例えば、特許文献２、３に開示されているＮｉ、Ｃｒ、Ｍｏなどの合金成分を含有したＡｒ−ＣＯ2混合ガスシールドアーク溶接用ソリッドワイヤが使用される。しかし、特許文献２や特許文献３に記載のＡｒ−ＣＯ2混合ガスシールドアーク溶接用ソリッドワイヤは、合金成分を多く含みワイヤ自体が硬く剛性があるので、溶接時のワイヤ送給装置内での抵抗が大きく、ワイヤ送給性が安定せずアークが不安定になってスパッタ発生量が多くなってしまうという問題があった。
【０００６】
高張力鋼のＡｒ−ＣＯ2混合ガスシールドアーク溶接用のフラックス入りワイヤに関しては、特許文献４において、高張力鋼でのＡｒ−ＣＯ2混合ガスシールドアーク溶接時において、溶接金属中のＣ、Ｍｎ、Ｔｉ、Ｓｉ等の含有成分を最適化することにより旧γ粒界でのフェライトサイトプレートの発生を抑制し、優れた低温靭性を得る技術が開示されている。この特許文献４の開示技術によれば、溶接作業性が良好で、かつ優れた耐割れ性も得ることができる旨が開示されている。しかし、特許文献４に記載のＡｒ−ＣＯ2混合ガスシールドアーク溶接用フラックス入りワイヤでは、スラグ形成剤の含有量が多いので、溶接金属中の酸素量が多くなり、溶接金属の低温靭性を安定して得ることが難しくなるという問題がある。
【０００７】
溶接金属中の酸素量を低減して優れた低温靭性を得る技術として、特許文献５には、ワイヤ中の金属弗化物の含有量を増加させることで溶接金属の酸素量を低減することを目的としたＡｒ−ＣＯ2混合ガスシールドアーク溶接用フラックス入りワイヤが開示されている。しかし、特許文献５に記載のＡｒ−ＣＯ2混合ガスシールドアーク溶接用ワイヤは、溶接金属の低温靭性は優れているものの、ワイヤ中に金属弗化物を多く含むのでアークが荒くスパッタ発生量が多くなるという問題がある。
【０００８】
さらに、特許文献６、７には、合金粉を多く含むメタル系フラックス入りワイヤに関する技術の開示がある。しかし、特許文献６や特許文献７に記載のメタル系フラックス入りワイヤにおいても、アークが安定してビード外観・形状が良好で、さらに低温における靭性を確保することができないという問題があった。
【先行技術文献】
【特許文献】
【０００９】
【特許文献１】特開２００９−２５５１６４号公報
【特許文献２】特開昭５７−１２４５９４号公報
【特許文献３】特開２０００−３０１３７９号公報
【特許文献４】特開２００６−２８１２２３号公報
【特許文献５】特開２０１１−２０１５４号公報
【特許文献６】特開２００７−１４４５１６号公報
【特許文献７】特開２００８−９３７１５号公報
【発明の概要】
【発明が解決しようとする課題】
【００１０】
本発明は、上記問題点を解決するためになされたものであり、５９０ＭＰａ級高張力鋼の溶接において、適正な強度と低温領域での良好で安定した靭性を有する溶接金属が得られるとともに、アークの安定性及びビード外観・形状に優れ、スパッタ発生量が少ないなど溶接作業性に優れた高張力鋼のＡｒ−ＣＯ2混合ガスシールドアーク溶接用フラックス入りワイヤを提供することを目的とする。
【課題を解決するための手段】
【００１１】
（１）本発明の要旨は、鋼製外皮にフラックスを充填してなる高張力鋼のＡｒ−ＣＯ2混合ガスシールドアーク溶接用フラックス入りワイヤにおいて、ワイヤ全質量に対する質量％で、鋼製外皮とフラックスの合計で、Ｃ：０．０３〜０．１２％、Ｓｉ：０．２〜１．５％、Ｍｎ：１．５〜３．５％、Ｃｕ：０．０５〜０．４５％、Ｍｏ：０．３〜１．０％、Ｔｉ：０．０４〜０．３％、Ａｌ：０．１％以下を含有し、さらに、ワイヤ全質量に対する質量％で、フラックス中に、弗素化合物：Ｆ換算値の合計で０．０１〜０．１％、ＳｉＯ2：０．０１〜０．２％、Ｎａ及びＫ化合物：Ｎａ2Ｏ換算値とＫ2Ｏ換算値の合計で０．０２〜０．１５％を含有し、残部は鋼製外皮のＦｅ、鉄粉、鉄合金粉のＦｅ分及び不可避的不純物からなることを特徴とする高張力鋼のＡｒ−ＣＯ2混合ガスシールドアーク溶接用フラックス入りワイヤ。
【００１２】
（２）ワイヤ全質量に対する質量％で、鋼製外皮とフラックスの合計で、Ｎｉ：０．１〜２．０％を含有することを特徴とする（１）に記載の高張力鋼のＡｒ−ＣＯ2混合ガスシールドアーク溶接用フラックス入りワイヤ。
【００１４】
（３）成形された前記鋼製外皮の合わせ目が溶接されていることで鋼製外皮に継目を無くしたことを特徴とする（１）または（２）に記載の高張力鋼のＡｒ−ＣＯ2混合ガスシールドアーク溶接用フラックス入りワイヤにある。
【発明の効果】
【００１５】
本発明を適用した高張力鋼のＡｒ−ＣＯ2混合ガスシールドアーク溶接用フラックス入りワイヤによれば、溶接時のアークの安定性及びビード外観・形状が優れ、スパッタ発生量が少ないなど溶接作業性が良好で、５９０ＭＰａ級の強度及び低温で高い靭性を確保し、欠陥のない高品質な溶接金属が得られる。
【発明を実施するための形態】
【００１６】
本発明者らは、上述した課題を解決するために、５９０ＭＰａ級高張力鋼のＡｒ−ＣＯ2混合ガスシールドアーク溶接において、適正な強度を有する溶接金属を形成できるとともに、アークが安定し、スパッタの少ない良好な溶接作業性が得られるＡｒ−ＣＯ2混合ガスシールドアーク溶接用フラックス入りワイヤの成分組成について詳細に検討した。
【００１７】
その結果、アークの安定性及びスパッタ発生量の低減は、Ｎａ化合物とＫ化合物のＮａ2Ｏ換算値とＫ2Ｏ換算値の合計量及び弗素化合物のＦ換算値の合計量を適正にすることが有効で、ＳｉＯ2を微量含有させることでビード外観・形状を良好にすることを見出した。
【００１８】
また、溶接金属の適正な強度と同時に安定した低温靭性の向上をも同時に達成させるためには、ワイヤ中のスラグ生成剤である酸化物を極力減らし、合金成分のＣ、Ｓｉ、Ｍｎ、Ｃｕ、Ｍｏ、Ａｌ量のそれぞれの適正化が有効であることを知見した。
【００１９】
さらに、ワイヤ中のＮｉ、Ｔｉ量を適正にすることにより、溶接金属の更なる低温靭性の改善及び高強度化が可能であることも知見した。
【００２０】
本発明を適用した高張力鋼のＡｒ−ＣＯ2混合ガスシールドアーク溶接用フラックス入りワイヤは、各成分組成それぞれの単独及び共存による相乗効果によりなし得たものであるが、以下にそれぞれの各成分組成の添加理由及び限定理由を述べる。なお、以下においては、フラックス入りワイヤの化学成分をワイヤの全質量に対する割合である質量％で表すものとし、その質量％に関する記載を単に％と記載して説明する。
【００２１】
［鋼製外皮とフラックスの合計でＣ：０．０３〜０．１２％］
Ｃは、固溶強化により溶接金属の強度を向上するために必要な元素である。Ｃが０．０３％未満であると、上述した固溶強化が十分に発揮し得ず、溶接金属の所望の強度が得られない。一方、Ｃが０．１２％を超えると、溶接金属の強度が過剰に高くなり靭性が低下し、また溶接割れ感受性が高くなる。従って、鋼製外皮とフラックスの合計でＣは０．０３〜０．１２％とする。なお、Ｃは、鋼製外皮に含まれる成分の他、フラックスから金属粉及び合金粉等から添加できる。
【００２２】
［鋼製外皮とフラックスの合計でＳｉ：０．２〜１．５％］
Ｓｉは、溶接金属の脱酸のために添加する。Ｓｉが０．２％未満であると、溶接金属が脱酸不足となり靭性が低下する。一方、Ｓｉが１．５％を超えると、溶接金属の酸素量が増加し、低温靭性が安定して得られない。従って、鋼製外皮とフラックスの合計でＳｉは０．２〜１．５％とする。なお、Ｓｉは、鋼製外皮に含まれる成分の他、フラックスから金属Ｓｉ、Ｆｅ−Ｓｉ、Ｆｅ−Ｓｉ−Ｍｎ等の合金粉から添加できる。
【００２３】
［鋼製外皮とフラックスの合計でＭｎ：１．５〜３．５％］
Ｍｎは、溶接金属の靭性確保と強度向上のために添加する。Ｍｎが１．５％未満であると、溶接金属の強度が低く靭性が十分に確保できなくなる。一方、Ｍｎが３．５％を超えると、Ｍｎが溶接金属中に過剰に歩留まり、溶接金属の低温靭性が安定して得られない。従って、鋼製外皮とフラックスの合計でＭｎは１．５〜３．５％とする。なお、Ｍｎは、鋼製外皮に含まれる成分の他、フラックスからの金属Ｍｎ、Ｆｅ−Ｍｎ、Ｆｅ−Ｓｉ−Ｍｎ等の合金粉末から添加できる。
【００２４】
［鋼製外皮とフラックスの合計でＣｕ：０．０５〜０．４５％］
Ｃｕは、析出強化作用を有し、変態温度を低下させ溶接金属の組織を微細化して靭性を安定させる。Ｃｕが０．０５％未満であると、これらの作用が十分に得られず、安定した溶接金属の低温靭性が得られない。一方、Ｃｕが０．４５％を超えると、析出脆化が生じて溶接金属の靭性が低下し、また高温割れが発生しやすくなる。従って、鋼製外皮とフラックスの合計でＣｕは０．０５〜０．４５％とする。なお、Ｃｕは、鋼製外皮に含まれる成分及び鋼製外皮表面に施したＣｕめっき分の他、フラックスからの金属Ｃｕ、Ｆｅ−Ｓｉ−Ｃｕ等の合金粉から添加できる。
【００２５】
［鋼製外皮とフラックスの合計でＭｏ：０．３〜１．０％］
Ｍｏは、変態温度を低下させ、溶接金属の組織を微細化して強度及び靭性を向上させる。Ｍｏが０．３％未満であると、これらの効果が十分に得られない。一方、Ｍｏが１．０％を超えると、溶接金属の強度が過剰に高くなり、かえって低温靭性が安定して得られない。従って、鋼製外皮とフラックスの合計でＭｏは０．３〜１．０％とする。なお、Ｍｏは、鋼製外皮に含まれる成分の他、フラックスからの金属Ｍｏ粉から添加できる。
【００２６】
［鋼製外皮とフラックスの合計でＡｌ：０．１％以下］
Ａｌは、０．１％を超えると、溶接金属中に酸化物となって残留して溶接金属の靭性を低下させる。従って、鋼製外皮とフラックスの合計でＡｌの含有量は０．１％以下に制限する。
【００２７】
［フラックス中に含有する弗素化合物：Ｆ換算値の合計：０．０１〜０．１％］
弗素化合物は、アークを集中させて安定にする効果がある。弗素化合物のＦ換算値の合計が０．０１％未満では、この効果が得られない。一方、弗素化合物のＦ換算値の合計が０．１％を超えると、アークが荒く不安定になりスパッタ発生量が多くなる。従って、フラックス中に含有する弗素化合物のＦ換算値の合計は０．０１〜０．１％とする。なお、弗素化合物は、フラックスからの蛍石、弗化ソーダ、弗化カリ、弗化リチウム、弗化マグネシウム、珪弗化カリウム等から添加でき、Ｆ換算値はそれらに含有されるＦ量の合計である。
【００２８】
［フラックス中に含有するＳｉＯ2：０．０１〜０．２％］
ＳｉＯ2は、ビード止端部のなじみを良好にしてビード外観・形状を良好にする。ＳｉＯ2が０．０１％未満であると、溶接ビードのビード止端部のなじみが悪くなりビード外観・形状が悪くなる。一方、ＳｉＯ2が０．２％を超えると、溶接金属中の酸素量が増加して低温靭性が低下する。また、ビード表面のスラグ量が多くなり、多層盛溶接でスラグを除去する手間が生じる。従って、フラックス中に含有するＳｉＯ2は０．０１〜０．２％とする。なお、ＳｉＯ2は、フラックスからの珪砂、珪酸ソーダ及び珪酸カリからなる水ガラスの固質成分等から添加できる。
【００２９】
［フラックス中に含有するＮａ及びＫ化合物のＮａ2Ｏ換算値とＫ2Ｏ換算値の合計で０．０２〜０．１５％］
Ｎａ及びＫ化合物は、アークをソフトにして安定にする。Ｎａ及びＫ化合物のＮａ2Ｏ換算値とＫ2Ｏ換算値の合計が０．０２％未満であると、アークが不安定になりスパッタ発生量が多くなる。一方、Ｎａ及びＫ化合物のＮａ2Ｏ換算値とＫ2Ｏ換算値の合計が０．１５％を超えると、逆にアークが強くなってスパッタ発生量が多くなる。また、ビード止端部のなじみが悪くなりビード外観・形状が不良となる。さらに、ビード表面のスラグ量が多くなり、多層盛溶接でスラグを除去する手間が生じる。従って、フラックス中に含有するＮａ及びＫ化合物のＮａ2Ｏ換算値とＫ2Ｏ換算値の合計は０．０２〜０．１５％とする。なお、ＮａやＫ化合物は、フラックスからの珪酸ソーダ及び珪酸カリからなる水ガラスの固質成分、カリ長石、弗化ソーダ、珪弗化カリウム等の粉末から添加できる。
【００３０】
［鋼製外皮とフラックスの合計でＮｉ：０．１〜２．０％］
Ｎｉは、変態温度を低下させて溶接金属の組織を微細化して低温靭性をより向上させると共に、溶接金属中に固溶して靭性を低下させることなく強度を高める作用を有する。Ｎｉが０．１％未満であると、靭性の低下を防止する効果が十分に得られない。一方、Ｎｉが２．０％を超えると、溶接金属の強度が過剰に高くなると共に、粒界が脆化して靭性が低下する。従って、鋼製外皮とフラックスの合計でＮｉは０．１〜２．０％とする。なお、Ｎｉは、鋼製外皮に含まれる成分の他、フラックスからの金属Ｎｉ、Ｆｅ−Ｎｉ等の合金粉から添加できる。
【００３１】
［鋼製外皮とフラックスの合計でＴｉ：０．０４〜０．３％］
Ｔｉは、脱酸剤として作用するとともに、溶接金属中にＴｉの微細酸化物を生成し溶接金属の低温靭性をより向上させる。Ｔｉが０．０４％未満であると、溶接金属の低温靭性の向上の効果が得られない。一方、Ｔｉが０．３％を超えると、溶接金属中の固溶Ｔｉが多くなって靭性が低下する。従って、鋼製外皮とフラックスの合計でＴｉは０．０４〜０．３％とする。なお、Ｔｉは、鋼製外皮に含まれる成分の他、フラックスからの金属Ｔｉ、Ｆｅ−Ｔｉ等の合金粉から添加できる。
【００３２】
［成形した鋼製外皮の合わせ目を溶接することで鋼製外皮に継目を無くす］
本発明の高張力鋼のＡｒ−ＣＯ2混合ガスシールドアーク溶接用フラックス入りワイヤは、鋼製外皮をパイプ状に成型し、その内部にフラックスを充填した構造である。ワイヤの種類としては、成形した鋼製外皮の合わせ目を溶接して得られる鋼製外皮に継目の無いワイヤと、鋼製外皮に合わせ目の溶接を行わないままとした鋼製外皮に継目を有するワイヤとに大別できる。本発明においては、何れの断面構造のワイヤを採用することができるが、鋼製外皮に継目を有するワイヤは、溶接金属の強度が高くなると低温割れが生じやすくなるので水分含有量の少ない原材料を用いる必要がある。一方、鋼製外皮に継目が無いワイヤは、ワイヤ中の全水素量を低減することを目的とした熱処理が可能であり、また製造後のフラックスの吸湿が無いため、溶接金属の拡散性水素量を低減し、耐低温割れ性の向上を図ることができるので、より好ましい。
【００３３】
本発明の高張力鋼のＡｒ−ＣＯ2混合ガスシールドアーク溶接用フラックス入りワイヤの残部は、鋼製外皮のＦｅ、成分調整のために添加する鉄粉、Ｆｅ−Ｓｉ、Ｆｅ−Ｍｎ、Ｆｅ−Ｔｉ合金などの鉄合金粉のＦｅ分及び不可避的不純物である。
【００３４】
また、フラックス充填率は特に限定しないが、生産性の観点からワイヤ全質量に対して８〜２０％とするのが好ましい。
【００３５】
なお、シールドガスは、ＡｒとＣＯ2との混合ガスとするが、ＣＯ2の混合量は５〜２５体積％の範囲として溶接金属の酸素量を低減する。また、シールドガスの流量は耐欠陥性及び大気からの窒素の混入を防ぐために２０〜３５リットル／分であることが好ましい。
【実施例】
【００３６】
以下、本発明の効果を実施例により具体的に説明する。
【００３７】
ＪＩＳ  Ｇ３１４１に規定されるＳＰＣＣを鋼製外皮（Ｃ：０．０１〜０．０５％）として使用し、鋼製外皮を成形する工程でＵ字型に成形した後、鋼製外皮の合わせ目を溶接した継目が無いワイヤと、溶接しない隙間のあるワイヤとを造管して伸線し、表１に示す各種成分のフラックス入りワイヤを試作した。ワイヤ径は１．２ｍｍとした。なお、鋼製外皮の合わせ目を溶接した継目が無いワイヤは、伸線途中で焼鈍を実施したが、鋼製外皮の合わせ目のあるワイヤは、フラックスを充填前に乾燥し、ワイヤ製造後はフラックスの吸湿を防ぐために、ビニール製の袋に封入して、溶接直前までその状態で保管した。
【００３８】
【表１】
0006382114.tif 000002
【００３９】
試作したフラックス入りワイヤを用いて、溶接作業性、溶着金属性能及び耐割れ性の調査を行った。
【００４０】
溶接作業性及び溶着金属性能は、ＪＩＳ  Ｇ３１０６  ＳＭ５７０に規定される板厚２０ｍｍの鋼板を用い、ＪＩＳ  Ｚ３３１３に準じて表２に示す溶接条件で溶着金属試験を実施した。調査項目は溶接時のアークの安定性、スパッタの発生状況及びビード外観・形状等の溶接作業性を調査した。なお、溶接時のワイヤ送給は６ｍ長さのコンジットケーブルを用いた。また、溶着金属部からＡ０号引張試験片及び衝撃試験を採取して機械的性能を調査した。
【００４１】
引張強さの評価は５９０〜６９０ＭＰａを良好とした。また、靭性の評価は、−４０℃におけるシャルピー衝撃試験を実施し、吸収エネルギーの平均値は８０Ｊ以上、最低値は６０Ｊ以上を良好とした。
【００４２】
耐割れ性の試験は、ＪＩＳ  Ｇ  ３１０６  ＳＭ５７０に規定される板厚４０ｍｍの鋼板を用い、ＪＩＳ  Ｚ３２５７に準拠して表２に示す溶接条件でＵ形溶接割れ試験を実施した。溶接後４８時間経過した試験体について、表面割れ及び断面割れ（５断面）の割れ発生有無をＪＩＳ  Ｚ  ２３４３に準拠した浸透探傷試験により調査した。これらの結果を表３にまとめて示す。
【００４３】
【表２】
0006382114.tif 000003
【００４４】
【表３】
0006382114.tif 000004
【００４５】
表１及び表３中のワイヤ記号１〜６が本発明例、ワイヤ記号７〜２２は比較例である。本発明例であるワイヤ記号１〜６は、フラックス入りワイヤ中のＣ、Ｓｉ、Ｍｎ、Ｃｕ、Ｍｏ、Ｔｉ、Ａｌが適正で、フラックス中の弗素化合物のＦ換算値の合計、ＳｉＯ2、Ｎａ及びＫ化合物のＮａ2Ｏ換算値とＫ2Ｏ換算値の合計が適量であるので、アークがほぼ安定してスパッタ発生量が少ないか又はやや少なく、ビード外観・形状が良好で、溶着金属の引張強さおよび吸収エネルギーの平均値及び最低値ともに良好であった。
【００４６】
なお、ワイヤ記号１及びワイヤ記号４〜６はＮｉが適量添加されているので、溶着金属の引張強さ及び吸収エネルギーの最低値がさらに良好であり、極めて満足な結果であった。
【００４７】
比較例中ワイヤ記号７は、Ｃが少ないので、溶着金属の引張強さが低かった。また、弗素化合物のＦ換算値の合計が少ないので、アークが不安定であった。
【００４８】
ワイヤ記号８は、Ｃが多いので、溶着金属の引張強さが高く吸収エネルギーの平均値及び最低値が低かった。また、クレータ部に割れが生じた。さらに、弗素化合物のＦ換算値の合計が多いので、アークが荒くスパッタ発生量が多かった。
【００４９】
ワイヤ記号９は、Ｓｉが少ないので、溶着金属の吸収エネルギーの平均値及び最低値が低かった。また、ＳｉＯ2が少ないので、ビード外観・形状が不良であった。
【００５０】
ワイヤ記号１０は、Ｓｉが多いので、溶着金属の吸収エネルギーの最低値が低かった。また、Ｎａ及びＫ化合物のＮａ2Ｏ換算値とＫ2Ｏ換算値の合計が多いので、アークが強くスパッタ発生量が多かった。
【００５１】
ワイヤ記号１１は、Ｍｎが少ないので、溶着金属の引張強さが低く、吸収エネルギーの平均値が低かった。
【００５２】
ワイヤ記号１２は、Ｍｎが多いので、溶着金属の吸収エネルギーの最低値が低かった。また、Ｎａ及びＫ化合物のＮａ2Ｏ換算値とＫ2Ｏ換算値の合計が少ないので、アークが不安定でスパッタ発生量が多かった。
【００５３】
ワイヤ記号１３は、Ｃｕが少ないので、溶着金属の吸収エネルギーの最低値が低かった。
【００５４】
ワイヤ記号１４は、Ｃｕが多いので、溶着金属の吸収エネルギーの平均値及び最低値が低かった。また、クレータ部に割れが生じた。
【００５５】
ワイヤ記号１５は、Ｍｏが少ないので、溶着金属の引張強さが低く、吸収エネルギーの平均値が低かった。
【００５６】
ワイヤ記号１６は、Ｍｏが多いので、溶着金属の引張強さが高く、吸収エネルギーの最低値が低かった。また、Ｎａ及びＫ化合物のＮａ2Ｏ換算値とＫ2Ｏ換算値の合計が多いので、アークが強くスパッタ発生量が多かった。また、鋼製外皮に継目を有するので、溶接割れ試験で割れが生じた。
【００５７】
ワイヤ記号１７は、Ａｌが多いので、溶着金属の吸収エネルギーの平均値が低かった。
【００５８】
ワイヤ記号１８は、弗素化合物のＦ換算値の合計が少ないので、アークが不安定であった。また、Ｃｕが少なく、Ｎｉも少ないので、溶着金属の吸収エネルギーの最低値が低かった。
【００５９】
ワイヤ記号１９は、ＳｉＯ2が多いので、溶着金属の吸収エネルギーの最低値が低かった。
【００６０】
ワイヤ記号２０は、Ｎａ及びＫ化合物のＮａ2Ｏ換算値とＫ2Ｏ換算値の合計が少ないので、アークが不安定でスパッタ発生量が多かった。また、Ｔｉが多いので、溶着金属の吸収エネルギーの平均値および最低値が低かった。
【００６１】
ワイヤ記号２１は、ＳｉＯ2が少ないので、ビード外観・形状が不良であった。また、Ｎｉが多いので、溶着金属の引張強さが高く吸収エネルギーの平均値及び最低値が低かった。また、鋼製外皮に継目を有するので、溶接割れ試験で割れが生じた。
【００６２】
ワイヤ記号２２は、Ｎａ及びＫ化合物のＮａ2Ｏ換算値とＫ2Ｏ換算値の合計が多いので、アークが強くスパッタ発生量が多かった。また、Ｃｕが少なく、Ｔｉも少ないので、溶着金属の吸収エネルギーの最低値が低かった。